(57)【要約】【課題】  表面に欠点のあるメラミン樹脂化粧板を再資源化して、温度、湿度による反りが少ない家具用に供される化粧扉を提供する。【解決手段】  表面材１、木質系芯材２、裏面材とから構成し、該裏面材として、フェノール樹脂積層板３の裏面に防湿シート７を貼着した防湿材９を用いる。該防湿シートとしては、プラスチックフィルムの少なくとも片面に紙が積層したものを用いる。更に、該フェノール樹脂積層板として、表面に打痕、擦り傷等の欠点のあるメラミン樹脂化粧板のメラミン樹脂層をサンディング装置で除去した物を用いる。【選択図】  図１
2007092383.tif 000002
【特許請求の範囲】
【請求項１】
表面材、木質系芯材、裏面材とから構成される家具用扉であって、該裏面材として、フェノール樹脂積層板の裏面に防湿シートを貼着した防湿材を用いてなることを特徴とする化粧扉。
【請求項２】
該防湿シートが、プラスチックフィルムの少なくとも片面に紙が積層されたものであることを特徴とする請求項１記載の化粧扉。
【発明の詳細な説明】
【技術分野】
【０００１】
本発明はキッチン扉、収納扉などの家具用扉に供される化粧扉に関する
【背景技術】
【０００２】
従来、キッチン、押し入れ収納、クロゼット収納などに使用される化粧扉がある。この化粧扉は木質系芯材と表面材として化粧シートから構成される。
【０００３】
一方、化粧シートとして、熱硬化性樹脂化粧板であるメラミン樹脂化粧板は、メラミン樹脂含浸紙、フェノール樹脂含浸紙とを積層し、熱圧成形することにより得られる。
【発明の開示】
【発明が解決しようとする課題】
【０００４】
しかしながら、温度、湿度による反りが発生することがあり、反りを抑制するために、裏面側に金属箔、金属プレートを接着することも考えられるが、金属であるため切断、切削などの加工性が悪い、また裏面側には同種の化粧シートを接着するとコスト高になるといった問題があった。更に、防湿シートを用いる方法もあるが、表面材の材質によっては剛性がないため反りを充分に抑制できないことがあった。
【０００５】
一方、メラミン樹脂化粧板の表面に欠点、例えば、異物が混入したもの、擦り傷があるもの、打痕があるものなどは商品価値がなく製品として出荷されず不良品として焼却されたり、産業廃棄物として埋め立て処理されているのが実情であり、地球環境の保全、又産業廃棄物の処理コストの削減等の観点から、メラミン樹脂化粧板を再資源化して他の用途に再利用することが求められている。
【特許文献１】特開２０００−３５２２７６号公報
【特許文献２】特開平９−２３５９５４号公報
【特許文献３】実開平５−３２６８０号公報
【課題を解決するための手段】
【０００６】
本発明はかかる状況に鑑み検討されたもので、請求項１記載の発明は、表面材、木質系芯材、裏面材とから構成される家具用扉であって、該裏面材として、フェノール樹脂積層板の裏面に防湿シートを貼着した防湿材を用いてなることを特徴とする化粧扉である。また、請求項２記載の発明は、該防湿シートが、プラスチックフィルムの少なくとも片面に紙が積層されたものであることを特徴とする請求項１記載の化粧扉である。
【発明の効果】
【０００７】
本発明の化粧扉は、裏面材に剛性のあるフェノール樹脂積層板の裏面に防湿シートを貼着した防湿材を用いているため、反りを抑制することができる。また、メラミン樹脂化粧板の化粧層をサンディング装置で除去した物を用いることにより、メラミン樹脂化粧板の再資源化することができる。
【発明を実施するための最良の形態】
【０００８】
本発明に係るフェノール樹脂積層板は、フェノール樹脂含浸紙のみを複数枚積層し、熱圧成形した純粋のフェノール樹脂積層板が用いられる他、表面に極くわずかな欠点、例えば擦り傷、打痕、異物などがあり商品価値のないメラミン樹脂化粧板、及びステンレスプレートをなじませるために行う捨て焼きによって得られたメラミン樹脂化粧板のメラミン樹脂層をサンディング装置で除去した物、（以下、再生フェノール樹脂積層板という）が用いられる。
【０００９】
サンディング装置としてはベルトサンダー、ドラムサンダー、ディスクサンダーなどが挙げられるが、中でも駆動輪と従動輪にエンドレス研磨布を掛けたベルトサンダーが広面積用途として汎用性があり好ましく、研削材としては溶融アルミナ、炭化ケイ素などが好ましい。
【００１０】
前記のフェノール樹脂積層板や再生フェノール樹脂積層板の裏側となる面には防湿シートが接着される。防湿シートとしては、ポリ塩化ビニリデン、ポリエチレン、アルミニウム蒸着ポリエチレンテレフタレート、シリカ蒸着ポリエチレンテレフタレートなどのシートを芯層としてその表裏に上質紙、クラフト紙、和紙、薄葉紙等の紙を積層したものが挙げられ、とりわけ安価なポリエチレンシートの両面をクラフト紙で挟んだ３層構成のものが好ましい。
【００１１】
木質系芯材としては特に制約はなく公知のものが用いられ、合板、パーティクルボード、ＭＤＦ（中密度繊維板）、集成材、あるいは、これらを複合化したものなどが挙げられる。
【００１２】
表面材としては、メタクリル樹脂、不飽和ポリエステル樹脂などの樹脂を注型成形した注型品や、不飽和ポリエステル樹脂を用いてフィルム成形して得られるポリエステル樹脂化粧板、メラミン樹脂化粧板、ジアリルフタレ−ト樹脂化粧板、オレフィンや塩化ビニル等の印刷シート、樹脂塗装を施したものなどが適用できる。望ましくは、耐汚染性、耐摩耗性にも優れた性能を有し、傷がつきにくい注型品や、メラミン樹脂化粧板を用いるのが好ましい。
【実施例】
【００１３】
以下、実施例にて詳細に説明する。
【００１４】
実施例１
厚み１．０ｍｍのフェノール樹脂積層板の片面に、ポリエチレンシートの片面にクラフト紙を積層した０．０８ｍｍの防湿シートを接着した防湿材と、厚み１８ｍｍのＭＤＦ、厚み０．８ｍｍのメラミン樹脂化粧板を接着して、実施例１の化粧扉を得た。
【００１５】
実施例２
厚み１．０ｍｍのフェノール樹脂積層板の代わりに、化粧層に極くわずかな擦り傷があり既に裏面がサンディング処理されたメラミン樹脂化粧板のメラミン樹脂層をベルトサンダーで除去した厚み１．０ｍｍの再生フェノール樹脂積層板を用いた以外は同様に実施して、実施例２の化粧扉を得た。
【００１６】
実施例３
実施例２と同様の厚み１．０ｍｍの再生フェノール樹脂積層板の片面に、ポリエチレンシートの両面をクラフト紙で挟み込んだ厚さ０．１２ｍｍの防湿シートを接着した防湿材と、厚み１８ｍｍのＭＤＦ、厚み０．８ｍｍのメラミン樹脂化粧板を接着して、実施例３の化粧扉を得た。
【００１７】
比較例１
実施例２において、防湿シートを用いなかった以外は同様に実施した。
【００１８】
比較例２
実施例２において、厚み１．０ｍｍの再生フェノール樹脂積層板を用いなかった以外は同様に実施した。
【００１９】
評価結果を表１に示す。
【００２０】
【表１】
2007092383.tif 000003
【００２１】
反りの評価測定方法；実施例、比較例で得た扉の充分に養生後、反り量を測定する。次に４０℃３０％の低湿条件に静置し、１週間後反り量を測定。更に同扉を４０℃９０％の高湿条件に静置し、１週間後反り量を測定。この条件を１サイクルとし、２サイクル後に反り量の動きを観測した。
【図面の簡単な説明】
【００２２】
【図１】実施例１の化粧扉の構成断面図。
【図２】実施例２の化粧扉の構成断面図。
【符号の説明】
【００２３】
１  メラミン樹脂化粧板
２  ＭＤＦ
３  フェノール樹脂積層板
４  再生フェノール樹脂積層板
７  防湿シート
９  防湿材
９´防湿材
１０  化粧扉
１１  化粧扉
【図１】
2007092383.tif 000004
【図２】
2007092383.tif 000005